(57)【要約】【課題】  ガラス等の被接着体に貼り付ける際には初期接着力が低くてリワーク性に優れ、貼り付けた後に、高温または高温多湿の条件下でガラス等の被接着体との接着力が増加し、長期的耐久性に優れた粘着剤層を与える粘着剤組成物を提供すること。【解決手段】  （Ａ）架橋可能な官能基を有する（メタ）アクリル系ポリマーと、（Ｂ）ブロック化イソシアネートシラン化合物とを含み、架橋可能な官能基が、水酸基、カルボキシル基、酸無水物基、およびアルコキシシリル基から選ばれる１種または２種以上の基であり、（Ａ）成分１００質量部に対し、（Ｂ）成分が、０．００１〜１０質量部含まれる粘着剤組成物。【選択図】  なし【特許請求の範囲】
【請求項１】
（Ａ）架橋可能な官能基を有する（メタ）アクリル系ポリマーと、（Ｂ）ブロック化イソシアネートシラン化合物とを含み、
前記架橋可能な官能基が、水酸基、カルボキシル基、酸無水物基、およびアルコキシシリル基から選ばれる１種または２種以上の基であり、
前記（Ａ）成分１００質量部に対し、（Ｂ）成分が、０．００１〜１０質量部含まれることを特徴とする粘着剤組成物。
【請求項２】
前記（Ｂ）ブロック化イソシアネートシラン化合物が、下記式（１）で表される請求項１記載の粘着剤組成物。
【化１】
2019210364.tif 000012
（式中、Ｒ1は、それぞれ独立して炭素原子数１〜８のアルキル基を表し、Ｌは、２価の連結基を表し、Ｘは、−Ｏ−または−ＮＲ2−を表し、Ｙは、水素原子または１価の有機基を表し、Ｒ2は、水素原子、炭素原子数１〜８のアルキル基またはＹと結合して環構造を形成することが可能な基を表し、ｍは１〜３の整数を表す。）
【請求項３】
前記（Ｂ）ブロック化イソシアネートシラン化合物が、下記式（２）または（３）で表される請求項２記載の粘着剤組成物。
【化２】
2019210364.tif 000013
（式中、Ｒ1、Ｒ2、Ｙおよびｍは、前記と同じ意味を表し、Ｒ3およびＲ4は、それぞれ独立して、水素原子または１価の有機基を表すが、Ｒ3とＲ4またはＲ2とＹが互いに連結して環構造を形成していてもよい。）
【請求項４】
前記（Ａ）架橋可能な官能基を有する（メタ）アクリル系ポリマーが、（ａ）モノマーと（ｂ）モノマーとの共重合物であり、
前記（ａ）モノマーが、（メタ）アクリル酸の非置換炭素原子数１〜１２アルキルエステルモノマーであり、
前記（ｂ）モノマーが、水酸基、カルボキシル基、酸無水物基およびアルコキシシリル基から選ばれる１種または２種以上の基を有する、ビニル系モノマー並びに（メタ）アクリル系モノマーの少なくとも一方のモノマーであり、
前記（ａ）モノマーと（ｂ）モノマーとの合計１００質量部に占める（ｂ）モノマーの量が０．１〜１０質量部である請求項１〜３のいずれか１項記載の粘着剤組成物。
【請求項５】
前記（ａ）モノマーが、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、およびイソノニル（メタ）アクリレートからなる群より選ばれる１種または２種以上のモノマーである請求項４記載の粘着剤組成物。
【請求項６】
前記（ｂ）モノマーが、２−ヒドロキシエチル（メタ）アクリレート、３−ヒドロキシプロピル（メタ）アクリレート、４−ヒドロキシブチル（メタ）アクリレート、ジエチレングリコールモノ（メタ）アクリレート、ジプロピレングリコールモノ（メタ）アクリレート、（メタ）アクリロキシプロピルトリメトキシシラン、（メタ）アクリロキシプロピルトリエトキシシラン、（メタ）アクリロキシプロピルメチルジメトキシシラン、（メタ）アクリロキシプロピルメチルジエトキシシラン、（メタ）アクリロキシメチルトリメトキシシラン、（メタ）アクリロキシメチルトリエトキシシラン、（メタ）アクリロキシメチルメチルジメトキシシラン、（メタ）アクリロキシメチルメチルジエトキシシラン、（メタ）アクリル酸、（メタ）アクリル酸二量体、イタコン酸、マレイン酸、およびマレイン酸無水物からなる群より選ばれる１種または２種以上のモノマーである請求項４または５記載の粘着剤組成物。
【請求項７】
（Ｃ）イソシアネート系化合物、エポキシ系化合物、アジリジン系化合物および金属キレート系化合物からなる群より選ばれる１種または２種以上の多官能性架橋剤を、前記（Ａ）成分１００質量部に対して０．０１〜１０質量部含む請求項１〜６のいずれか１項記載の粘着剤組成物。
【請求項８】
偏光フィルムと、この偏光フィルムの片面または両面に積層された粘着剤層を有し、
前記粘着剤層が、請求項１〜６のいずれか１項記載の粘着剤組成物から形成された粘着偏光板。
【請求項９】
保護層、反射層、位相差板、光視野角補償フィルムおよび輝度向上フィルムから選ばれる１種以上の機能層を有する請求項８記載の粘着偏光板。
【請求項１０】
一対のガラス基板と、これらの間に封入された液晶とを備える液晶セル、およびこの液晶セルの片面または両面に貼着された、請求項８または９記載の粘着偏光板とを有する液晶パネルを含む液晶表示装置。
【発明の詳細な説明】
【技術分野】
【０００１】
本発明は、粘着剤組成物、粘着偏光板および液晶表示装置に関する。
【背景技術】
【０００２】
シランカップリング剤は、分子中に２つ以上の異なる官能基を有し、通常では結合させにくい有機質材料と無機質材料とを連結させる仲介役として作用する。
シランカップリング剤が有する官能基の一方は、加水分解性シリル基であり、水の存在によりシラノール基を生成し、このシラノール基が無機材質表面の水酸基と反応することで、無機材質表面と化学結合を形成する。また、他の官能基は、各種合成樹脂のような有機質材料と化学結合を形成するビニル基、エポキシ基、アミノ基、（メタ）アクリル基、メルカプト基等の有機反応基である。
これらの反応基の特性を利用して、有機・無機樹脂の改質剤、接着助剤、各種添加剤等として幅広く用いられている。
【０００３】
シランカップリング剤の用途の中でも、粘着剤の接着性改質剤としての用途はその代表的なものであり、例えば、液晶セルと光学フィルムを貼り付ける際の粘着剤は、液晶表示装置（ＬＣＤ）のサイズの大型化、ワイド化に伴い、求められている接着性能が高度なものとなっている。
例えば、ＬＣＤの場合、２０インチ以上の大型化が困難であるといった当初の予想に反し、急速な大型化が進んでいる。主要メーカーは、これまで２０インチ以下の小型パネルの生産を主力としてきたが、近年の流れを受けて最新技術を積極的に導入し、製品範囲を２０インチ以上の大型サイズへと展開している。
【０００４】
このように、諸般の光学フィルムにおいて、液晶表示板の製造時に使用されるガラスは大型化される趨勢である。このような状況下、初期貼り付け時に不良製品が発生し、液晶セルから光学用フィルムを除去して液晶セルを洗浄した後、それを再使用する必要が生じた場合、従来の高粘着力を有する粘着剤では、その強い接着力のため、光学フィルムの再剥離や除去が困難であるだけでなく、高価な液晶セルを破壊する可能性が大きく、結果的に生産コストを大幅に上げてしまうことになる。
【０００５】
したがって、ＬＣＤの大型化に伴い、接着性、リワーク性等の諸粘着性能を両立する高機能性の粘着剤を開発しようとする試みが継続している。
例えば、特許文献１では、高温多湿の環境下における耐久性に優れた偏光板を提供する目的で、エポキシシランを含有するアクリル系粘着剤組成物が提案されている。
また、基板表面に偏光板を良好な接着強度で接着できるのみならず、必要に応じて、基板に損傷を与えたり、粘着剤を残留させたりすることなく、基板の表面から偏光板を剥離可能とするために、特許文献２および特許文献３では、アクリル系ポリマーと、β−ケトエステル基および加水分解シリル基を有する化合物、またはその加水分解縮合物を含む粘着剤組成物が提案され、特許文献４〜７では、アクリル系ポリマーと、複素環構造基、ウレタンまたは尿素連結基および加水分解シリル基を有する化合物を含む粘着剤組成物が提案されている。
さらに、特許文献８〜１０では、初期接着力が低く、リワーク性に優れる一方、貼り付け後は高温多湿下で接着力が増強され、長期的に耐久性に優れる粘着剤として、ポリエーテル末端にアルコキシシリル基を持った有機ケイ素化合物を含むアクリル系粘着剤が提案されている。
【０００６】
以上のようなシラン化合物を含む粘着剤を用いることで、基板と偏光板とは、実際使用される環境で要求される程度の適切な接着強度を保持することができるものの、その接着強度は加熱等によって過度に高くならず、液晶素子に損傷を与えることなく、容易に偏光板を剥離することができるとされている。
【０００７】
しかし、ＬＣＤの大型傾向を支えるために粘着剤に求められる性能は、ガラスに貼り付ける際の初期接着力が低く、リワーク性に優れるというだけでなく、高温多湿下で高接着力が発現される必要があり、そうでない場合は、気泡や剥離現象等が生じて耐久性が脆弱になるおそれがある。
この点、特許文献１１では、高温多湿下においても凝集力および接着力の経時変化が小さく、曲面接着力にも優れる粘着剤組成物を提供するために、シラン系化合物の存在下でアクリル系モノマーを重合して得られるアクリル系樹脂に硬化剤を配合する技術が提案されている。
このシラン化合物を配合することによって、基板と偏光板は、実際使用される環境で要求される程度の適切な接着強度を保持することができ、接着強度は、加熱等によって過度に高くならず、液晶素子に損傷を与えることもなく、容易に偏光板を剥離することが可能であると記載されている。
【０００８】
しかし、高温多湿下で凝集力および接着力の経時変化が小さいことよりも、接着力が高く、気泡や剥離現象がなく、かつ耐久性に優れるものが好ましいといえる。すなわち、ガラスに貼り付けた初期には再剥離ができるほどの適正な初期接着力を示すが、時間が過ぎるにつれて剥離する必要性がなくなるため、強化され、安定化された接着力を保持することが必要であるといえる。
【０００９】
こういった観点では、上記特許文献２〜１０に記載される有機ケイ素化合物からなる接着性改質剤では改良できるリワーク性、貼り付け後の耐湿特性、接着力等が十分なものとは言えず、改良の余地が残されている。
以上のことから、初期のリワーク性が良好であるとともに、高温多湿下における高い接着強度を保持するバランスの取れた粘着剤の開発が望まれていた。
【先行技術文献】
【特許文献】
【００１０】
【特許文献１】特許第３０２２９９３号公報
【特許文献２】特許第３５３３４４６号公報
【特許文献３】特許第５２６２６７２号公報
【特許文献４】特許第４７７１１０２号公報
【特許文献５】特許第５３６５６０９号公報
【特許文献６】特許第５３６５６１０号公報
【特許文献７】特表２００８−５０６０２８号公報
【特許文献８】特開２０１１−２１９７６５号公報
【特許文献９】特許第４８４０８８８号公報
【特許文献１０】国際公開第２０１０／２６９９５号
【特許文献１１】特開平８−１９９１４４号公報
【発明の概要】
【発明が解決しようとする課題】
【００１１】
本発明は、上記事情に鑑みなされたものであり、ガラス等の被接着体に貼り付ける際には初期接着力が低くてリワーク性に優れ、貼り付けた後に、高温または高温多湿の条件下でガラス等の被接着体との接着力が増加し、長期的耐久性に優れた粘着剤層を与える粘着剤組成物、この組成物から形成された粘着層を有する粘着偏光板、およびこの粘着偏光板を有する液晶表示装置を提供することを目的とする。
【課題を解決するための手段】
【００１２】
本発明者は、上記課題を解決すべく鋭意検討した結果、所定の架橋可能な官能基を有する（メタ）アクリル系ポリマーと、ブロック化イソシアネートシラン化合物とを所定割合で含む組成物が、リワーク性に優れ、貼り付けた後に、高温または高温多湿の条件下でガラス等の被接着体との接着力が増加し、長期的耐久性に優れた粘着剤層を与えることを見出し、本発明を完成した。
【００１３】
すなわち、本発明は、
１．  （Ａ）架橋可能な官能基を有する（メタ）アクリル系ポリマーと、（Ｂ）ブロック化イソシアネートシラン化合物とを含み、前記架橋可能な官能基が、水酸基、カルボキシル基、酸無水物基、およびアルコキシシリル基から選ばれる１種または２種以上の基であり、前記（Ａ）成分１００質量部に対し、（Ｂ）成分が、０．００１〜１０質量部含まれることを特徴とする粘着剤組成物、
２．  前記（Ｂ）ブロック化イソシアネートシラン化合物が、下記式（１）で表される１の粘着剤組成物、
【化１】
2019210364.tif 000002
（式中、Ｒ1は、それぞれ独立して炭素原子数１〜８のアルキル基を表し、Ｌは、２価の連結基を表し、Ｘは、−Ｏ−または−ＮＲ2−を表し、Ｙは、水素原子または１価の有機基を表し、Ｒ2は、水素原子、炭素原子数１〜８のアルキル基またはＹと結合して環構造を形成することが可能な基を表し、ｍは１〜３の整数を表す。）
３．  前記（Ｂ）ブロック化イソシアネートシラン化合物が、下記式（２）または（３）で表される２の粘着剤組成物、
【化２】
2019210364.tif 000003
（式中、Ｒ1、Ｒ2、Ｙおよびｍは、前記と同じ意味を表し、Ｒ3およびＲ4は、それぞれ独立して、水素原子または１価の有機基を表すが、Ｒ3とＲ4またはＲ2とＹが互いに連結して環構造を形成していてもよい。）
４．  前記（Ａ）架橋可能な官能基を有する（メタ）アクリル系ポリマーが、（ａ）モノマーと（ｂ）モノマーとの共重合物であり、前記（ａ）モノマーが、（メタ）アクリル酸の非置換炭素原子数１〜１２アルキルエステルモノマーであり、前記（ｂ）モノマーが、水酸基、カルボキシル基、酸無水物基およびアルコキシシリル基から選ばれる１種または２種以上の基を有する、ビニル系モノマー並びに（メタ）アクリル系モノマーの少なくとも一方のモノマーであり、前記（ａ）モノマーと（ｂ）モノマーとの合計１００質量部に占める（ｂ）モノマーの量が０．１〜１０質量部である１〜３のいずれかの粘着剤組成物、
５．  前記（ａ）モノマーが、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、およびイソノニル（メタ）アクリレートからなる群より選ばれる１種または２種以上のモノマーである４の粘着剤組成物、
６．  前記（ｂ）モノマーが、２−ヒドロキシエチル（メタ）アクリレート、３−ヒドロキシプロピル（メタ）アクリレート、４−ヒドロキシブチル（メタ）アクリレート、ジエチレングリコールモノ（メタ）アクリレート、ジプロピレングリコールモノ（メタ）アクリレート、（メタ）アクリロキシプロピルトリメトキシシラン、（メタ）アクリロキシプロピルトリエトキシシラン、（メタ）アクリロキシプロピルメチルジメトキシシラン、（メタ）アクリロキシプロピルメチルジエトキシシラン、（メタ）アクリロキシメチルトリメトキシシラン、（メタ）アクリロキシメチルトリエトキシシラン、（メタ）アクリロキシメチルメチルジメトキシシラン、（メタ）アクリロキシメチルメチルジエトキシシラン、（メタ）アクリル酸、（メタ）アクリル酸二量体、イタコン酸、マレイン酸、およびマレイン酸無水物からなる群より選ばれる１種または２種以上のモノマーである４または５の粘着剤組成物、
７．  （Ｃ）イソシアネート系化合物、エポキシ系化合物、アジリジン系化合物および金属キレート系化合物からなる群より選ばれる１種または２種以上の多官能性架橋剤を、前記（Ａ）成分１００質量部に対して０．０１〜１０質量部含む１〜６のいずれかの粘着剤組成物、
８．  偏光フィルムと、この偏光フィルムの片面または両面に積層された粘着剤層を有し、
前記粘着剤層が、１〜６のいずれかの粘着剤組成物から形成された粘着偏光板、
９．  保護層、反射層、位相差板、光視野角補償フィルムおよび輝度向上フィルムから選ばれる１種以上の機能層を有する８の粘着偏光板、
１０．  一対のガラス基板と、これらの間に封入された液晶とを備える液晶セル、およびこの液晶セルの片面または両面に貼着された、８または９の粘着偏光板とを有する液晶パネルを含む液晶表示装置
を提供する。
【発明の効果】
【００１４】
本発明の粘着剤組成物は、接着性改質剤成分として、ブロック化イソシアネートシラン化合物を含む（メタ）アクリル系粘着剤組成物であるため、ガラス等への貼付け時に初期接着力が低いため、リワーク性に優れ、貼り付け後の高温または高温多湿下での湿熱処理によって高接着力を発現され、その接着力の長期耐久性に優れるという特徴を有している。
すなわち、ブロック化イソシアネート基を有するシランカップリング剤を使用することで、既存技術にて使用されるシランカップリング剤と比較して有機部分の占める割合が多くなる結果、樹脂との相溶性が向上して水酸基を有するマトリックス樹脂との結合力、相互作用が高まり、マトリックス樹脂を含む粘着剤と基材との接着性が向上する。また、ブロック化イソシアネート基を有するシランカップリング剤は、シリル基の加水分解性が低いことから、初期リワーク性を飛躍的に向上させることができる。
【発明を実施するための形態】
【００１５】
以下、本発明について具体的に説明する。なお、本発明において「シランカップリング剤」は「有機ケイ素化合物」に含まれる。
本発明に係る粘着剤組成物は、（Ａ）架橋可能な官能基を有する（メタ）アクリル系ポリマーと、（Ｂ）ブロック化イソシアネートシラン化合物とを含む。
【００１６】
（Ａ）架橋可能な官能基を有するアクリル系ポリマー
（Ａ）成分の架橋可能な官能基を有するアクリル系ポリマーとしては、水酸基、カルボキシル基、酸無水物基、およびアルコキシシリル基から選ばれる１種または２種以上の架橋可能な官能基、好ましくは水酸基を有するアクリル系ポリマーであれば特に限定されるものではないが、本発明では、下記（ａ）モノマーと（ｂ）モノマーとの共重合体を用いることが好ましい。
（ａ）モノマー
（メタ）アクリル酸の非置換アルキルエステルモノマー（この非置換アルキル基の炭素原子数は１〜１２）
（ｂ）モノマー
水酸基、カルボキシル基、酸無水物基およびアルコキシシリル基から選ばれる１種または２種以上の基を有する、ビニル系モノマー並びに（メタ）アクリル系モノマーの少なくとも１種
なお、本明細書において「（メタ）アクリル」とは、「アクリル」および／または「メタクリル」を意味する。
【００１７】
（ａ）モノマーの（メタ）アクリル酸の非置換アルキルエステルモノマーは、アルキル基が長鎖形態であると粘着剤の凝集力が低下する場合があることから、高温下で凝集力を保持するために非置換アルキル基の炭素原子数が１〜１２とされているが、２〜８が好ましい。
（ａ）モノマーの具体例としては、ブチル（メタ）アクリレート、２−エチルヘキシル（メタ）アクリレート、エチル（メタ）アクリレート、メチル（メタ）アクリレート、ｎ−プロピル（メタ）アクリレート、イソプロピル（メタ）アクリレート、ｔ−ブチル（メタ）アクリレート、ペンチル（メタ）アクリレート、ｎ−オクチル（メタ）アクリレート、イソオクチル（メタ）アクリレート、イソノニル（メタ）アクリレート等が挙げられ、これらは１種単独で用いても、２種以上を併用してもよい。
【００１８】
（ｂ）モノマーは、高温または高温多湿の条件下で粘着剤の凝集力の破壊が生じないように化学結合による凝集力または接着強度を与える成分である。
（ｂ）モノマーの具体例としては、２−ヒドロキシエチル（メタ）アクリレート、３−ヒドロキシプロピル（メタ）アクリレート、４−ヒドロキシブチル（メタ）アクリレート、ジエチレングリコールモノ（メタ）アクリレート、ジプロピレングリコールモノ（メタ）アクリレート等の水酸基を含むモノマー；（メタ）アクリル酸、（メタ）アクリル酸二量体、イタコン酸、マレイン酸、マレイン酸無水物等のカルボキシル基を含むモノマー；（メタ）アクリロキシプロピルトリメトキシシラン、（メタ）アクリロキシプロピルトリエトキシシラン、（メタ）アクリロキシプロピルメチルジメトキシシラン、（メタ）アクリロキシプロピルメチルジエトキシシラン、（メタ）アクリロキシメチルトリメトキシシラン、（メタ）アクリロキシメチルトリエトキシシラン、（メタ）アクリロキシメチルメチルジメトキシシラン、（メタ）アクリロキシメチルメチルジエトキシシラン等のアルコキシシリル基を含むモノマーなどが挙げられ、これらのモノマーは、１種単独で用いても、２種以上を併用してもよいが、少なくとも水酸基を含むモノマーを用いることが好ましい。
【００１９】
（ｂ）モノマーの使用量は、（ａ）モノマーと（ｂ）モノマーとの合計１００質量部のうち、０．１〜１０質量部が好ましく、１〜９質量部がより好ましい。（ｂ）モノマーの使用量が、０．１質量部以上であると、高温多湿下での凝集破壊を生じにくく、一方、１０質量部以下であると、適合性の減少による表面移行、流動性の減少や凝集力の上昇による応力緩和能力の低下を抑制できる。
【００２０】
なお、本発明においては、架橋可能な官能基を有するアクリル系ポリマーの製造時に、粘着剤組成物のガラス転移温度を調節し、かつ、その他の機能性を付与するために、その他の共重合性モノマーをさらに使用することができる。
その他の共重合性モノマーの具体例としては、アクリロニトリル、スチレン、グリシジル（メタ）アクリレート、ビニルアセテート等が挙げられる。その他の共重合性モノマーの配合割合は、共重合させる全モノマー１００質量部のうち、０．１〜９．９質量部が好ましく、０．５〜８質量部がより好ましい。
【００２１】
粘着剤組成物の粘弾性特性は、主に高分子鎖の分子量、分子量分布、または分子構造の存在量に基づき、特に分子量によって決定されるため、本発明に使用される（メタ）アクリル系ポリマーの分子量（重量平均分子量：Ｍｗ）は、８０万〜２００万が好ましく、９０万〜１９０万がより好ましい。このような範囲であれば、所望の粘弾性特性が得られ、ハンドリング容易な粘度とすることができる。
なお、重量平均分子量は、ゲルパーミエーションクロマトグラフィー（ＧＰＣ）により測定した標準ポリスチレン換算値である。
【００２２】
このような（メタ）アクリル系ポリマーは、通常のラジカル共重合過程を経て製造することができる。
本発明において重合体の重合方法は特に限定されず、溶液重合法、光重合法、バルク重合法、懸濁重合法、乳化重合法等の一般的な方法で製造することができる。これらの中でも溶液重合法が生産性の観点より好ましく、特に、モノマーが均一に混合された状態で開始剤を添加することが好ましい。この場合、重合温度は５０〜１４０℃、反応時間は１〜２４時間が好ましい。
【００２３】
開始剤の具体例としては、ジ−ｔｅｒｔ−ブチルパーオキサイド、ベンゾイルパーオキシド、ラウリルパーオキシド、ｔｅｒｔ−ブチルパーオキシベンゾエート、クメンハイドロパーオキサイド、ジイソプロピルパーオキシジカーボネート、ジプロピルパーオキシジカーボネート、ｔｅｒｔ−ブチルパーオキシネオデカノエート、ｔｅｒｔ−ブチルパーオキシピバレート、（３，５，５−トリメチルヘキサノイル）パーオキサイド等の過酸化物；アゾビスイソブチロニトリル、アゾビスバレロニトリル、１，１′−アゾビス（シクロヘキサン−１−カルボニトリル）、２，２′−アゾビス（２，４−ジメチルバレロニトリル）、２，２′−アゾビス（２，４−ジメチル−４−メトキシバレロニトリル）、ジメチル−２，２′−アゾビス（２−メチルプロピオネート）、２，２′−アゾビス（２−ヒドロキシメチルプロピオニトリル）等のアゾビス化合物または高分子アゾ重合開始剤などが挙げられ、これらは単独で用いても、２種以上組み合わせて用いてもよい。
なお、開始剤は、通常、モノマーの合計量１００質量部に対して０.０１〜１０質量部の量で使用される。
【００２４】
（Ｂ）ブロック化イソシアネートシラン化合物
（Ｂ）成分のブロック化イソシアネートシラン化合物は、粘着剤組成物の接着性改質剤として作用する成分であり、本発明では、下記式（１）で表されるブロック化イソシアネート基を有する有機ケイ素化合物が好ましい。
なお、ブロック化イソシアネートシラン単体のほか、加水分解性シリル基部分が一部加水分解している構造や、さらに分子間縮合してオリゴマーとなった部分加水分解縮合物も同様の性能が発現するため本発明の接着性改質成分として使用可能である。
【００２５】
【化３】
2019210364.tif 000004
【００２６】
式（１）において、Ｒ1は、それぞれ独立して炭素原子数１〜８のアルキル基を表し、Ｌは、２価の連結基を表し、Ｘは、−Ｏ−または−ＮＲ2−を表し、Ｙは、水素原子または１価の有機基を表し、Ｒ2は、水素原子、炭素原子数１〜８のアルキル基またはＹと結合して環構造を形成することが可能な基を表し、ｍは１〜３の整数、好ましくは３を表す。
【００２７】
Ｒ1の炭素原子数１〜８のアルキル基は、直鎖状、分岐状、環状のいずれでもよく、その具体例としては、メチル、エチル、ｎ−プロピル、イソプロピル、ｎ−ブチル、イソブチル、ｔｅｒｔ−ブチル、ｎ−ペンチル、ネオペンチル、ｎ−ヘキシル、シクロヘキシル、ｎ−ヘプチル、ｎ−オクチル基等が挙げられ、中でも、メチル基、エチル基が好ましい。
【００２８】
Ｌの２価の連結基の具体例としては、アルキレン基、−Ｏ−、−Ｓ−、−ＮＲ−、ＣＯ−、―ＣＯＯ−、―ＮＲＣＯ−、−ＳＯ2−およびこれらの組合せからなるものが挙げられる。ここで、Ｒは、水素原子または炭素原子数１〜４のアルキル基を表し、水素原子が好ましい。なお、アルキル基としては、上記で例示したアルキル基のうち、炭素原子数１〜４のものが挙げられる、
これらの中でも、有機ケイ素化合物を製造する際の原料の入手性から、二価の連結基としては、−（ＣＨ2）n−（ｎは１〜１０、好ましくは１〜６、より好ましくは１〜４の整数）で表されるアルキレン基、またはこの−（ＣＨ2）n−のうち１つ以上のメチレン単位が、−Ｏ−、−Ｓ−、−ＮＨ−、−ＣＯ−および−ＣＯＯ−に置換されている基が好ましく、−（ＣＨ2）3−（トリメチレン基）がより好ましい。
【００２９】
式（１）におけるＸは−Ｏ−または−ＮＲ2−であるが、ブロック化イソシアネートシラン化合物の保護基の一部を形成する基であり、加熱により脱離されるため、特に制限されるものではない。
Ｘの−ＮＲ2−において、Ｒ2は水素原子、炭素原子数１〜８のアルキル基またはＹと結合して環構造を形成することが可能な基を表す。
Ｒ2の炭素原子数１〜８のアルキル基としては、上記Ｒ1で例示した基と同様のものが挙げられるが、中でも直鎖または分岐の炭素原子数１〜５のアルキル基が好ましく、メチル基またはエチル基がより好ましい。
−ＮＲ2−において、Ｒ2がＹと結合して環構造を形成することが可能な基を表す場合、−ＮＲ2−は、式（１）中のＹとヘテロ環構造を形成するものが好ましい。このようなヘテロ環構造中におけるヘテロ原子としては、窒素原子を２つ以上含むことが好ましく、窒素原子を２つ含むことがより好ましい。ヘテロ環構造としては、５員環または６員環構造が好ましく、５員環構造がより好ましい。
【００３０】
式（１）におけるＹは水素原子または１価の有機基であるが、ブロック化イソシアネートシラン化合物の保護基の一部を形成する基であり、加熱により脱離されるため、特に制限されるものではない。
Ｙの１価の有機基の具体例としては、炭素原子数１〜２０の置換基を有していてもよい１価炭化水素基、−ＯＨ基（ただし、Ｘが、−Ｏ−の場合を除く。）、Ｎ＝Ｒ5（Ｒ5は、炭素原子数６〜２０のアリール基で置換されていてもよい炭素原子数１〜１０のアルキリデン基を表す。）等が挙げられる。
上記炭素原子数１〜２０の１価炭化水素基としては、直鎖状、分岐状、環状のいずれでもよく、炭素原子数１〜２０のアルキル基、炭素原子数６〜２０のアリール基、炭素原子数７〜２０のアラルキル基等が挙げられる。
上記アルキル基の具体例としては、Ｒ1で例示した基に加え、ｎ−ノニル、ｎ−デシル、ウンデシル、ドデシル、トリデシル、イコシル基等が挙げられる。
上記アリール基の具体例としては、フェニル、ナフチル基等が挙げられる。
上記アラルキル基の具体例としては、ベンジル、フェニルエチル基等が挙げられる。
また、これらの基は、その水素原子の少なくとも一部がその他の置換基で置換されていてもよく、その他の置換基としては、カルボキシル基、エステル基、水酸基等が挙げられる。
Ｒ5の、炭素原子数６〜２０のアリール基またはヘテロアリール基で置換されていてもよい炭素原子数１〜１０のアルキリデン基としては、直鎖状、分岐状、環状のいずれでもよく、その具体例としては、メチリデン、フェニルメチリデン、ジフェニルメチリデン、エチリデン、プロピリデン、プロパン−２−イリデン、ブチリデン、ブタン−２−イリデン、ペンチリデン、４−メチルペンタン−２−イリデン、ヘキシリデン、シクロヘキシリデン、へプチリデン、オクチリデン、ノニリデン、デシリデン基等が挙げられる。
炭素原子数６〜２０のヘテロアリール基の具体例としては、ピロール−１−イル、１Ｈ−ピロール−２−イル、イミダゾール−１−イル、イミダゾール−２−イル、ピラゾール−１−イル、ピラゾール−３−イル、ピリジン−２−イル、ピリジン−３−イル基等が挙げられる。
【００３１】
特に、上記式（１）で表されるブロック化イソシアネートシラン化合物は、下記式（２）または（３）で表されるものが好ましい。
【００３２】
【化４】
2019210364.tif 000005
（式中、Ｒ1、Ｒ2、Ｙおよびｍは、上記と同じ意味を表し、Ｒ3およびＲ4は、それぞれ独立して、水素原子または１価の有機基を表すが、Ｒ3とＲ4またはＲ2とＹが互いに連結して環構造を形成していてもよい。）
【００３３】
上記Ｒ3およびＲ4の１価の有機基としては、炭素原子数１〜２０の１価炭化水素基、炭素数６〜２０のヘテロアリール基が挙げられる。
炭素原子数１〜２０の１価炭化水素基の具体例としては、上記Ｙで例示した基と同様のものが挙げられるが、炭素原子数１〜２０のアルキル基、炭素数６〜２０のアリール基が好ましく、これらの具体例としても上記と同様のものが挙げられる。
炭素原子数６〜２０のヘテロアリール基としては、上記Ｒ5で例示した基と同様のものが挙げられる。
Ｒ3とＲ4が互いに連結して形成する環構造としては、シクロペンタン環、シクロヘキサン環等が挙げられる。
なお、これらの炭化水素基やヘテロアリール基は、置換基を有していてもよい。置換基の具体例としては、カルボキシル基、水酸基、エステル基等が挙げられる。
Ｒ3−メチリデン−Ｒ4で表される基としては、上記Ｒ5で例示したアルキリデン基が挙げられ、中でも、ジフェニルメチリデン、プロパン−２−イリデン、ブタン−２−イリデン、４−メチルペンタン−２−イリデン、シクロヘキシリデン基が好ましい。
【００３４】
Ｒ2およびＹの具体例としては、上記と同様であるが、中でも、これらは互いに結合して窒素原子とともに環構造を形成していることが好ましい。環構造としては、５員環または６員環が好ましく、５員環がより好ましい。
また、この環構造は、窒素原子を２つ有することが好ましく、イミダゾール環、ピラゾール環、１，２，３−トリアゾール環、１，２，４−トリアゾール環がより好ましく、ピラゾール環がより一層好ましい。
なお、上記環構造は、炭素原子数１〜２０のアルキル基、炭素原子数６〜２０のアリール基、カルボキシル基、水酸基、エステル基、オキソ基（＝Ｏ）等の置換基を有していてもよい。
好適な環構造としては、下記のものが挙げられるが、これらに限定されるものではない。
【００３５】
【化５】
2019210364.tif 000006
【００３６】
（Ｂ）成分のブロック化イソシアネートシラン化合物の好ましい具体例としては、下記の化合物が挙げられるが、これらに限定されるものではない。
【００３７】
【化６】
2019210364.tif 000007
【００３８】
本発明の粘着剤組成物では、（Ａ）成分１００質量部に対し、（Ｂ）成分が、０．００１〜１０質量部含まれる。
（Ｂ）成分の含有量が、下限値未満である場合、所望の接着性改質効果が発現せず、上限値を超える場合には効果が飽和し、対費用効果が低下するほか、元来のシランカップリング剤が持つ、密着性向上効果の影響が大きくなり、初期密着性が高くなりすぎる虞がある。
【００３９】
［粘着剤組成物］
本発明の粘着剤組成物は、必須成分として上記（Ａ）、（Ｂ）成分を含むものであるが、さらに（Ｃ）多官能性架橋剤を含有することが好ましい。この（Ｃ）成分の多官能性架橋剤は、（Ａ）成分が有するカルボキシル基や水酸基等と反応することで粘着剤の凝集力を高める役割をする。
（Ｃ）成分の含有量は、特に限定されるものではないが、粘着剤の凝集力を適度に高めることを考慮すると、（Ａ）成分１００質量部に対して０．０１〜１０質量部が好ましく、０．０５〜５質量部が好ましい。
【００４０】
多官能性架橋剤は、イソシアネート系、エポキシ系、アジリジン系、金属キレート系架橋剤等が挙げられ、中でも使い易さを考慮すると、イソシアネート系架橋剤が好ましい。
イソシアネート系架橋剤としては、１分子中にイソシアネート基を２個以上有するポリイソシアネート化合物が挙げられ、その具体例としては、トリレンジイソシアネート、キシレンジイソシアネート、ジフェニルメタンジイソシアネート、ヘキサメチレンジイソシアネート、イソフォルムジイソシアネート、テトラメチルキシレンジイソシアネート、ナフタレンジイソシアネート、これらとトリメチロールプロパン等のポリオールとの反応物（トリメチロールプロパントリレンジイソシアネート付加物等）等が挙げられ、これらは単独で用いても、２種以上組み合わせて用いてもよい。
【００４１】
エポキシ系架橋剤としては、１分子中にグリシジル基を２個以上有するポリグリシジル化合物が挙げられ、その具体例としては、エチレングリコールジグリシジルエーテル、トリメチロールプロパントリグリシジルエーテル、Ｎ，Ｎ，Ｎ’，Ｎ’−テトラグリシジルエチレンジアミン、グリセリンジグリシジルエーテル、グリセリントリグリシジルエーテル、ポリグリセリンポリグリシジルーテル、ソルビトール系ポリグリシジルエーテル等が挙げられ、これらは単独で用いても、２種以上組み合わせて用いてもよい。
【００４２】
アジリジン系架橋剤としては、１分子中にアジリジニル基を２個以上有するポリアジリジン化合物が挙げられ、その具体例としては、Ｎ，Ｎ’−トルエン−２，４−ビス（１−アジリジンカルボキサイド）、Ｎ，Ｎ’−ジフェニルメタン−４，４’−ビス（１−アジリジンカルボキサイド）、トリエチレンメラミン、ビスイソプロタロイル−１−（２−メチルアジリジン）、トリ−１−アジリジニルホスフィンオキサイド等が挙げられ、これらは単独で用いても、２種以上組み合わせて用いてもよい。
金属キレート系架橋剤の具体例としては、アルミニウム、鉄、亜鉛、スズ、チタン、アンチモン、マグネシウム、バナジウム等の多価金属が、アセチルアセトンまたはアセト酢酸エチルに配位した化合物等が挙げられ、これらは単独で用いても、２種以上組み合わせて用いてもよい。
【００４３】
さらに、本発明の粘着剤組成物には、粘着性能を調節するために、（Ｄ）粘着性付与樹脂を添加することができる。
（Ｄ）成分の含有量は、特に限定されるものではないが、添加した効果を十分に発揮させるとともに、凝集性の低下を防止するという観点から、（Ａ）成分１００質量部に対して１〜１００質量部が好ましく、５〜９０質量部がより好ましい。
粘着性付与樹脂の具体例としては、（水添）炭化水素系樹脂、（水添）ロジン樹脂、（水添）ロジンエステル樹脂、（水添）テルペン樹脂、（水添）テルペンフェノール樹脂、重合ロジン樹脂、重合ロジンエステル樹脂等が挙げられ、これらは単独で用いても、２種以上組み合わせて用いてもよい。
【００４４】
なお、本発明の粘着剤組成物には、上記各成分以外にも、本発明の目的を損なわない範囲で、可塑剤、レベリング剤等の低分子量体や、エポキシ樹脂および硬化剤等を必要に応じて追加成分として配合することができ、また、紫外線安定剤、酸化防止剤、除色剤、補強剤、充填剤、消泡剤、界面活性剤等を一般の目的に応じて添加することができる。
【００４５】
本発明の粘着剤組成物は、例えば上述した必須成分および任意成分を通常の方法で混合して得ることができる。
混合条件に特に制限はないが、１０〜１５０℃で１０分〜１０時間が好ましい。この場合、上記（Ｂ）成分のブロック化イソシアネートシラン化合物は、（Ａ）成分のアクリル系ポリマーを重合した後、配合工程で添加しても、（Ａ）成分のアクリル系ポリマーの製造工程中で添加しても同一の効果を示す。
また、（Ｃ）成分の多官能性架橋剤は、粘着剤組成物の配合過程において、架橋剤の官能基架橋反応が殆ど生じない場合に均一なコーティングが可能となる。コーティングした後に乾燥および熟成過程を経ると架橋構造が形成されて、弾性があり、凝集力の強い粘着剤層が得られる。
【００４６】
このようにして得られた本発明の粘着剤組成物を、ガラス板、プラスチックフィルム、紙等の被接着体に塗布し、好ましくは２５〜１５０℃、２０〜９０％ＲＨで５分〜５時間、より好ましくは４０〜８０℃、２５〜６０％ＲＨで１０分〜３時間硬化させて粘着剤層を形成することができる。
【００４７】
本発明の粘着剤組成物は、内部に揮発成分、反応残留物等の気泡を誘発させる成分を十分に除去した後で使用することが好ましい。
架橋密度や分子量が過度に低く、粘着剤層の弾性率が過度に低い場合には、高温状態でガラス板等の被接着体と粘着剤層との間に存在する小さい気泡が大きくなって、粘着剤層の内部に散乱体を形成するようになる。また、弾性率が過度に大きい粘着剤層を長期間使用する場合には、過度な架橋反応によって粘着剤層（シート）の末端部位に剥離現象が生じるようになる。
【００４８】
また、粘着剤層の凝集力と接着耐久性等のバランスを考慮した場合、粘着剤層の架橋密度は、５〜９５質量％が好ましく、７〜９３質量％がより好ましい。架橋密度は、一般に知られた粘着剤のゲル含量測定法により、溶媒に溶解されない架橋構造を形成した部分の量を質量％で得た値である。
【００４９】
［粘着偏光板］
本発明の粘着偏光板は、偏光フィルムまたは偏光素子と、この偏光フィルムまたは偏光素子の片面または両面に貼付された、上記粘着剤組成物から形成される粘着剤層とを有するものである。
偏光板を構成する偏光フィルムまたは偏光素子については特に限定されるものではなく、従来公知のものから適宜選択して用いることができる。
偏光フィルムの具体例としては、ポリビニルアルコール系樹脂からなるフィルムにヨウ素または異色性染料等の偏光成分を含有させて延伸して得られるフィルム等が挙げられる。偏光フィルムの厚さも限定されず、通常の厚さを採用することができる。
上記ポリビニルアルコール系樹脂としては、ポリビニルアルコール、ポリビニルフォルマール、ポリビニルアセタール、エチレン・酢酸ビニル共重合体の鹸化物等が使用される。
【００５０】
本発明において、偏光フィルムに粘着剤層を形成する方法には特に制限はない。
例えば、偏光フィルムの表面に直接バーコーター等を使用して粘着剤組成物を塗布して乾燥させる方法、粘着剤組成物を一旦剥離性基材表面に塗布して乾燥させた後、この剥離性基材表面に形成された粘着剤層を偏光フィルム表面に転写し、次いで熟成させる方法等が挙げられる。この場合、乾燥は２５〜１５０℃、２０〜９０％ＲＨで５分〜５時間が好ましく、熟成は２５〜１５０℃、２０〜９０％ＲＨで５分〜５時間が好ましい。
【００５１】
粘着剤層の厚さにも特に制限はないが、粘着剤層に要求される効果を適切に発現させることを考慮すると、０．０１〜１００μｍが好ましく、０．１〜５０μｍがより好ましい。
【００５２】
なお、このようにして得られた本発明の粘着剤層を有する偏光フィルム（粘着偏光板）には、保護層、反射層、位相差板、光視野角補償フィルム、輝度向上フィルム等の追加機能を提供する層を１種以上積層することができる。
【００５３】
特に、粘着剤層を有する偏光フィルムの両面に、トリアセチルセルロース等のセルロース系フィルム；ポリカーボネートフィルム；ポリエチレンテレフタレートフィルム等のポリエステル系フィルム；ポリエーテルスルホン系フィルム；ポリエチレン、ポリプロピレン、これらの共重合体のようなポリオレフィン系フィルム等の保護フィルムが積層された多層フィルム等を形成することが好ましい。この際、これら保護フィルムの厚さも特に限定されず通常の厚さを採用すればよい。
【００５４】
［液晶表示装置］
本発明の粘着偏光板は、通常の液晶表示装置全般に応用可能であり、その液晶パネルの種類は特に限られない。特に、本発明の粘着偏光板を、一対のガラス基板間に液晶が封入された液晶セルの片面または両面に貼合した液晶パネルを備える液晶表示装置が好ましい。
【００５５】
本発明の粘着剤組成物は、上記した偏光フィルム以外に、産業用シート、特に、反射シート、構造用粘着シート、写真用粘着シート、車線表示用粘着シート、光学用粘着製品、電子部品用等、様々な用途に使用できる。
また、多層構造のラミネート製品、つまり一般商業用粘着シート製品、医療用パッチ、加熱活性用等、作用概念が同一である応用分野にも適用することができる。
【実施例】
【００５６】
以下、合成例、実施例および比較例を挙げて本発明をより具体的に説明するが、本発明はこれらの実施例に限定されるものではない。
【００５７】
［１］（メタ）アクリル系ポリマーの合成
［合成例１］
撹拌機、還流冷却器、滴下ロートおよび温度計を備えた１Ｌセパラブルフラスコに、ｎ−ブチルアクリレート（ＢＡ）９８．１ｇ、アクリル酸（ＡＡ）０．６ｇ、２−ヒドロキシエチルメタクリレート（２−ＨＥＭＡ）１．３ｇを納め、溶剤として酢酸エチル１００ｇを仕込み、溶解させた。その後、酸素を除去するために窒素ガスバブリングを１時間行い、反応系中を窒素置換して６２℃に保持した。この中に、撹拌しながら重合開始剤としてアゾビスイソブチロニトリルを０．０３ｇ投入し、６２℃で８時間反応させることで（メタ）アクリル系ポリマー（Ａ−１）を得た。
【００５８】
［２］粘着剤組成物の調製および粘着剤層の形成
［実施例１］
合成例１にて得られた（メタ）アクリル系ポリマー（Ａ−１）、下記Ｂ−１で示す化合物、（Ｃ）トリメチロールプロパントリレンジイソシアネート付加物（ＴＤＩ）を表１に示す配合組成で混合し、粘着剤組成物を調製した。
【００５９】
［実施例２〜７，比較例１〜６］
（Ｂ）成分の配合量や種類を表１に示されるように変更した以外は、実施例１と同様にして粘着剤組成物を調製した。
【００６０】
【表１】
2019210364.tif 000008
【００６１】
なお、表１中、略語は以下のとおりである。
Ｂ−１：上式（４−ａ）で表されるシラン化合物
Ｂ−２：上式（４−ｂ）で表されるシラン化合物
Ｂ−３：上式（８−ａ）で表されるシラン化合物
Ｂ−４：上式（８−ｂ）で表されるシラン化合物
Ｂ−５：上式（８−ａ）で表されるシラン化合物
Ｂ−６：上式（８−ｂ）で表されるシラン化合物
Ｂ’−１：グリシドキシプロピルトリメトキシシラン（信越化学工業（株）製、ＫＢＭ−４０３）
Ｂ’−２：下式で表されるシラン化合物
【００６２】
【化７】
2019210364.tif 000009
【００６３】
Ｂ’−３：両末端アルコキシシリル変性ＰＯ型ポリエーテル化合物（カネカ（株）製、サイリルＳＡＴ１０）
ＴＤＩ：トリメチロールプロパンのトリレンジイソシアネート付加物
【００６４】
上記各実施例および比較例で得られた粘着剤組成物を、離型紙にコーティングして乾燥した後、２５μｍの均一な粘着剤層を得た。このように製造された粘着剤層を、厚さ１８５μｍのヨード系偏光板に粘着加工した後、得られた偏光板を切断し、各評価に使用した。
製造した偏光板のテストピースについては、以下に示す評価試験方法を通じて耐久性、ガラス接着性、リワーク性、高温下および高温多湿下での接着力の変化について評価した。結果を表２，３に示す。
【００６５】
評価試験
（１）耐久性
粘着剤がコーティングされた偏光板（９０ｍｍ×１７０ｍｍ）をガラス基板（１１０ｍｍ×１９０ｍｍ×０．７ｍｍ）に両面で光学吸収軸がクロスされた状態で貼り付けて試験片を得た。この際、加えた圧力は約５ｋｇｆ／ｃｍ2であり、気泡や異物が生じないようにクリーンルームにて作業を行った。
この試験片の耐湿耐熱特性を評価するために、６０℃／９０％相対湿度の条件下で１，０００時間放置した後、気泡や剥離の生成の有無を確認した。耐熱特性は、８０℃／３０％相対湿度で１，０００時間放置した後、気泡や剥離の様子を観察した。なお、試験片の状態を評価する前に、室温（２５℃）で２４時間静置している。結果を表２に示す。
耐久性評価についての評価基準は、以下のとおりである。
○：気泡や剥離現象無し
△：気泡や剥離現象わずかに有り
×：気泡や剥離現象多数有り
【００６６】
（２）ガラス接着力、高温および高温多湿条件での接着力変化
粘着剤がコーティングされた偏光板を、常温（２３℃／６０％ＲＨ）において７日間熟成させた後、該偏光板をそれぞれ１インチ×６インチサイズに切断し、２ｋｇのゴムローラーを使用して０．７ｍｍ厚の無アルカリガラスに貼り付けた。常温で保管した後、１時間後に初期接着力を測定し、次いで５０℃で４時間エージングさせ、その後常温で１時間保管後、接着力を測定した。結果を表２に示す。
また、高温および高温多湿条件での接着力上昇の程度を見るために、それぞれ１００℃／３０％ＲＨの条件で時間に応じてエージング後、常温で１時間放冷し、接着力を測定した。結果を表３に示す。
この際、接着力の測定には引っ張り試験機を用い、３００ｍｍ／分の速度、１８０°の角度で剥離強度（ｇｆ／ｉｎ）を測定した。
【００６７】
（３）リワーク性
粘着剤がコーティングされた偏光板（９０ｍｍ×１７０ｍｍ）をガラス基板（１１０ｍｍ×１９０ｍｍ×０．７ｍｍ）に貼り付けた後、常温で１時間経過（初期接着力）および５０℃×４時間エージングし、常温で１時間放冷した後、偏光板をガラスから剥離した。結果を表２に示す。
リワーク性に対する評価基準は、以下の通りである。
○：容易に再剥離可能
△：再剥離は若干困難
×：剥離不能、ガラス破損
【００６８】
【表２】
2019210364.tif 000010
【００６９】
【表３】
2019210364.tif 000011
【００７０】
表２，３に示されるように、比較例１はブロック化イソシアネートシラン化合物の配合がないため、熱キュア後に十分な接着性が発現していないことがわかる。
比較例２は、既存技術であるエポキシシランカップリング剤を使用した場合であり、初期接着力が高すぎてリワーク性が発現しないことがわかる。
比較例３，４は、リワーク性とキュア後の密着に寄与する既存のシラン材料であるが、キュア後の最終密着強度が不十分であり、信頼性に欠けることがわかる。
比較例５は、使用するブロック化イソシアネートシラン化合物成分が少なすぎるため効果が不十分であり、一方、比較例６は当該成分の配合量が多すぎるため、初期から不要な密着性が発現し、リワーク性が不十分となっていることがわかる。
一方、実施例１〜７は、ブロック化イソシアネートシラン化合物を所定量用いているため、各比較例で生じた問題が解消されていることがわかる。
以上より、本発明の組成物が初期リワーク性に優れ、高温および高温多湿処理することで十分なガラスとの接着力を発現し、長期的耐久性に優れた粘着剤組成物であることがわかる。